(57)【要約】      （修正有）【課題】表面に抗菌性、殺菌性、防カビ性を有する酸化銀薄膜、又は、酸化銅薄膜、又は、酸化銀酸化銅薄膜併含薄膜の表面皮膜を備えた構造とした事で、環境衛生の向上を図るための抗菌性金属製タワシを提供する。【解決手段】抗菌性金属製タワシは、金属製タワシ１を銀塩類溶解液又は銅塩類溶解液又は銀塩類銅塩類混合溶解液に含浸させ、又は、金属製タワシの表面に銀塩類溶解液又は銅塩類溶解液又は銀塩類銅塩類混合溶解液を塗布して、含浸又は塗布させた金属製タワシを乾燥させ、乾燥させた後に大気中で摂氏４４０度以上で加熱焼結させたことによる抗菌性の酸化銀薄膜又は酸化銅薄膜又は酸化銀酸化銅併含薄膜の表面皮膜１ａを備えた構造としたもので、更に、水槽浄化用としたものである。【選択図】図２
0003139014.tif 000002
【実用新案登録請求の範囲】
【請求項１】
金属を多数の薄板線状に加工して纏めた金属製タワシを所定量の水又は所定量のアルコール等の極性溶媒液に０．００１〜０．４５質量％の可溶性の硝酸銀、酢酸銀、過塩素酸銀等の銀イオンを含む銀塩類化合物粉末を添加溶解させた銀塩類溶解液に含浸させ、該含浸させた金属製タワシを引き上げて乾燥させ、該乾燥させた後に大気中で摂氏４４０度以上で加熱焼結させたことによる抗菌性の酸化銀薄膜の表面皮膜を備えた構造としたことを特徴とする抗菌性金属製タワシ。
【請求項２】
金属を多数の薄板線状に加工して纏めた金属製タワシに所定量の水又は所定量のアルコール等の極性溶媒液に０．００１〜０．４５質量％の可溶性の硝酸銀、酢酸銀、過塩素酸銀等の銀イオンを含む銀塩類化合物粉末を添加溶解させた銀塩類溶解液を塗布させ、該塗布した金属製タワシを乾燥させ、該乾燥させた後に大気中で摂氏４４０度以上で加熱焼結させたことによる抗菌性の酸化銀薄膜の表面皮膜を備えた構造としたことを特徴とする抗菌性金属製タワシ。
【請求項３】
金属を多数の薄板線状に加工して纏めた金属製タワシを所定量の水又は所定量のアルコール等の極性溶媒液に０．００１〜０．１質量％の硝酸銅、臭化銅、塩化銅、ロダン銅等の銅イオンを含む銅塩類化合物粉末を溶解させた銅塩類溶解液に含浸させ、該含浸させた金属製タワシを引き上げて乾燥させ、該乾燥させた後に大気中で摂氏４４０度以上で加熱焼結させたことによる抗菌性の酸化銅薄膜の表面皮膜を備えた構造としたことを特徴とする抗菌性金属製タワシ。
【請求項４】
金属を多数の薄板線状に加工して纏めた金属製タワシに所定量の水又は所定量のアルコール等の極性溶媒液に０．００１〜０．１質量％の硝酸銅、臭化銅、塩化銅、ロダン銅等の銅イオンを含む銅塩類化合物粉末を溶解させた銅塩類溶解液を塗布させ、該塗布した金属製タワシを乾燥させ、該乾燥させた後に大気中で摂氏４４０度以上で加熱焼結させたことによる抗菌性の酸化銅薄膜の表面皮膜を備えた構造としたことを特徴とする抗菌性金属製タワシ。
【請求項５】
金属を多数の薄板線状に加工して纏めた金属製タワシを所定量の水又は所定量のアルコール等の極性溶媒液に０．００１〜０．４５質量％の可溶性の硝酸銀、酢酸銀、過塩素酸銀等の銀イオンを含む銀塩類化合物粉末を添加溶解させた銀塩類溶解液と所定量の水又は所定量のアルコール等の極性溶媒液に０．００１〜０．１質量％の硝酸銅、臭化銅、塩化銅、ロダン銅等の銅イオンを含む銅塩類化合物粉末を溶解させた銅塩類溶解液とを混合した銀塩類銅塩類混合溶解液に含浸させ、該含浸させた金属製タワシを引き上げて乾燥させ、該乾燥させた後に大気中で摂氏４４０度以上で加熱焼結させたことによる抗菌性の酸化銀酸化銅併含薄膜の表面皮膜を備えた構造としたことを特徴とする抗菌性金属製タワシ。
【請求項６】
金属を多数の薄板線状に加工して纏めた金属製タワシに所定量の水又は所定量のアルコール等の極性溶媒液に０．００１〜０．４５質量％の可溶性の硝酸銀、酢酸銀、過塩素酸銀等の銀イオンを含む銀塩類化合物粉末を添加溶解させた銀塩類溶解液と所定量の水又は所定量のアルコール等の極性溶媒液に０．００１〜０．１質量％の硝酸銅、臭化銅、塩化銅、ロダン銅等の銅イオンを含む銅塩類化合物粉末を溶解させた銅塩類溶解液とを混合した銀塩類銅塩類混合溶解液に塗布させ、該塗布させた金属製タワシを乾燥させ、該乾燥させた後に大気中で摂氏４４０度以上で加熱焼結させたことによる抗菌性の酸化銀酸化銅併含薄膜の表面皮膜を備えた構造としたことを特徴とする抗菌性金属製タワシ。
【請求項７】
前記抗菌性金属製タワシを水が収容された水槽に内置して、該水槽の水の浄化用とする抗菌性の表面皮膜を備えた構造としたことを特徴とする請求項１〜６のいずれか一項に記載の抗菌性金属製タワシ。
【考案の詳細な説明】
【技術分野】
【０００１】
本考案は、抗菌性金属製タワシに関するものであり、更に詳細には、金属製タワシの表面に抗菌性、殺菌性、防カビ特性を有する酸化銀薄膜、又は、酸化銅薄膜、又は、酸化銀酸化銅併含薄膜の表面皮膜を備えた構造としたことで、環境衛生の向上を図るための抗菌性金属製タワシに関するものであり、また、当該抗菌性金属製タワシを水槽の水の浄化用として内置するものである。
【背景技術】
【０００２】
従来から、抗菌及び防カビなどの分野で銀や銅を用いた無機系抗菌剤を生産する銀及び銅の抗菌技術は多く使用されてきており、その効果は常識的に広く認められているが、反面、銀や銅は粉含有塗膜法等では硬度が低く薄膜を形成しても直ぐに剥げたり傷付いたりしている。また、銀や銅は高価であり、タワシそのものを銀や銅とするには高額なものと成っていた。
【０００３】
古くから、タワシ（束子）は、布やスポンジでは落ちにくい汚れで傷を問題としない箇所、例えば調理器具、浴室、布製の靴などの洗浄に主に用いられ、ヤシの繊維をねじった針金に挟んで固定し、毛先が揃うように楕円形に成型したものが一般的で、水に強く、耐久性に優れているため汎用されており、また、同様の構造でナイロンなど繊維が柔らかいものや、ヘチマタワシ、スポンジタワシ、金属製タワシも目的により使用されている。
【０００４】
然し乍ら、これらのタワシは各家庭や飲食店等の流しにはほぼ常備されており必需品と成っているものであるが、水や洗剤と共に繰り返し使われ絶えず濡れている環境に置かれ、使用後は隅に置かれるか、流しに取り付けられた台等の上に載置されてるもので、更には、細かい間隙に汚物が浸入して離脱しにくいことから、非衛生的であり、雑菌やカビの繁殖が活発である。
【０００５】
特に、金属製タワシは、鉄、ステンレス、真鍮等の金属を細い薄板状に加工した多数の線状物を丸めたもので、対象物の表面を削り落とすため、非常に強い剥離力を発揮し、金属製品のコゲつきや錆落としに用いられる。
【０００６】
その為に、金属製タワシにおける抗菌、抗カビ手段も各種開発されており、例えば、構成繊維１の交絡部分及び表面に、二酸化チタンの芯物質を多孔質シリカの壁物質でマイクロカプセル化した微粉末状の抗菌材３を含有したバインダー樹脂２を、乾燥付着量で１００ｇ／ｍ２ 〜３００ｇ／ｍ２ 付着して成るもの（特許文献１参照）や、コイル状にカールした扁平なステンレス鋼細線と銅細線とを組合わせて所定量の金属細線の集塊からなるたわしを構成する。銅細線は、重量比で５〜７５％の範囲に使用するもの（特許文献２参照）や、連続螺旋状にカール巻きされた扁平状の金属細線３の所定量が多層に捲回され絡められた金属たわし本体２を、扁平状の銅細線５をもって円筒状に編成した所定長の丸編ネット４で包み込むことにより合一的に組み合わせるもの（特許文献３参照）等が開示されている。
【特許文献１】特開特開２０００−１３５１９２号公報
【特許文献２】実開平５−８８４７４号公報
【特許文献３】実用新案登録第３０４４００３号公報
【考案の開示】
【考案が解決しようとする課題】
【０００７】
然し乍ら、前述の公知の特許文献は、夫々抗菌性を有するタワシに関するものであり、特許文献１の記載では、二酸化チタンの芯物質を多孔質シリカの壁物質でマイクロカプセル化した微粉末状の抗菌材３を含有したバインダー樹脂２を、乾燥付着したものであり、作成する工程が複雑であり、特許文献２の記載は、ステンレス鋼細線と銅細線とを組合わせて金属細線の集塊からなるたわしを構成するものであり、特許文献３の記載は、金属たわし本体２を、扁平状の銅細線５をもって円筒状に編成した所定長の丸編ネット４で包み込むものであり、何れも銅細線を用いるため高価な銅の使用量が増大するものであり、また、この種の抗菌性金属製タワシを水の抗菌に使用する発想は無かった。
【課題を解決するための手段】
【０００８】
前述の課題に鑑み、鋭意研鑽の結果、本考案の抗菌性金属製タワシは、金属製タワシを銀塩類溶解液又は銅塩類溶解液又は銀塩類銅塩類混合溶解液に含浸させ、又は、金属製タワシに銀塩類溶解液又は銅塩類溶解液又は銀塩類銅塩類混合溶解液を塗布して、含浸又は塗布させた金属製タワシを乾燥させ、乾燥させた後に大気中で摂氏４４０度以上で加熱焼結させたことによる抗菌性の酸化銀薄膜又は酸化銅薄膜又は酸化銀酸化銅併含薄膜の表面皮膜を備えた構造として前述の課題を解決したものである。
【考案の効果】
【０００９】
本考案の抗菌性金属製タワシは、金属製タワシを銀塩類溶解液又は銅塩類溶解液又は銀塩類銅塩類混合溶解液に含浸させ、又は、金属製タワシの表面に塗布させ、含浸させた又は塗布させた金属製タワシを乾燥させ、乾燥させた後に大気中で加熱焼結させたことによる抗菌性の酸化銀薄膜、酸化銅薄膜、酸化銀酸化銅併含薄膜の表面皮膜を備えた構造としたことにより、硬質の酸化銀薄膜、酸化銅薄膜、酸化銀酸化銅併含薄膜で被覆された金属製タワシは強力な銀イオン又は銅イオン又は銀銅イオンによる抗菌、抗カビ効果を得られるものであり、又、これを水槽の水の浄化用に用いるもので、極めて画期的で実用性の高い考案である。
【考案を実施するための最良の形態】
【００１０】
以下、本考案の抗菌性金属製タワシを実施例の用いて詳細に説明すると、図１は本考案の抗菌性金属製タワシの平面図であり、図２は本考案の抗菌性金属製タワシの実施例の断面図である。
【００１１】
本考案は、抗菌性金属製タワシに関するものであり、更に詳細には、金属製タワシの表面に抗菌性、殺菌性、防カビ特性を有する酸化銀薄膜、又は、酸化銅薄膜、又は、酸化銀酸化銅併含薄膜の表面皮膜を備えた構造としたことで、環境衛生の向上を図るための抗菌性金属製タワシに関するものであり、また、当該抗菌性金属製タワシを水槽の水の浄化用として内置するものであり、請求項１に記載の抗菌性金属製タワシは、金属を多数の薄板線状に加工して纏めた金属製タワシを所定量の水又は所定量のアルコール等の極性溶媒液に０．００１〜０．４５質量％の可溶性の硝酸銀、酢酸銀、過塩素酸銀等の銀イオンを含む銀塩類化合物粉末を添加溶解させた銀塩類溶解液に含浸させ、該含浸させた金属製タワシを引き上げて乾燥させ、該乾燥させた後に大気中で摂氏４４０度以上で加熱焼結させたことによる抗菌性の酸化銀薄膜の表面皮膜を備えた構造としたことを特徴とするものである。
【００１２】
次に、請求項２に記載の抗菌性金属製タワシは、金属を多数の薄板線状に加工して纏めた金属製タワシに所定量の水又は所定量のアルコール等の極性溶媒液に０．００１〜０．４５質量％の可溶性の硝酸銀、酢酸銀、過塩素酸銀等の銀イオンを含む銀塩類化合物粉末を添加溶解させた銀塩類溶解液を塗布させ、該塗布した金属製タワシを乾燥させ、該乾燥させた後に大気中で摂氏４４０度以上で加熱焼結させたことによる抗菌性の酸化銀薄膜の表面皮膜を備えた構造としたことを特徴とするものである。
【００１３】
次いで、請求項３に記載の抗菌性金属製タワシは、金属を多数の薄板線状に加工して纏めた金属製タワシを所定量の水又は所定量のアルコール等の極性溶媒液に０．００１〜０．１質量％の硝酸銅、臭化銅、塩化銅、ロダン銅等の銅イオンを含む銅塩類化合物粉末を溶解させた銅塩類溶解液に含浸させ、該含浸させた金属製タワシを引き上げて乾燥させ、該乾燥させた後に大気中で摂氏４４０度以上で加熱焼結させたことによる抗菌性の酸化銅薄膜の表面皮膜を備えた構造とするたことを特徴とするものである。
【００１４】
更に、請求項４に記載の抗菌性金属製タワシは、金属を多数の薄板線状に加工して纏めた金属製タワシに所定量の水又は所定量のアルコール等の極性溶媒液に０．００１〜０．１質量％の硝酸銅、臭化銅、塩化銅、ロダン銅等の銅イオンを含む銅塩類化合物粉末を溶解させた銅塩類溶解液を塗布させ、該塗布した金属製タワシを乾燥させ、該乾燥させた後に大気中で摂氏４４０度以上で加熱焼結させたことによる抗菌性の酸化銅薄膜の表面皮膜を備えた構造としたことを特徴とするものである。
【００１５】
更には、請求項５に記載の抗菌性金属製タワシは、金属を多数の薄板線状に加工して纏めた金属製タワシを所定量の水又は所定量のアルコール等の極性溶媒液に０．００１〜０．４５質量％の可溶性の硝酸銀、酢酸銀、過塩素酸銀等の銀イオンを含む銀塩類化合物粉末を添加溶解させた銀塩類溶解液と所定量の水又は所定量のアルコール等の極性溶媒液に０．００１〜０．１質量％の硝酸銅、臭化銅、塩化銅、ロダン銅等の銅イオンを含む銅塩類化合物粉末を溶解させた銅塩類溶解液とを混合した銀塩類銅塩類混合溶解液に含浸させ、該含浸させた金属製タワシを引き上げて乾燥させ、該乾燥させた後に大気中で摂氏４４０度以上で加熱焼結させたことによる抗菌性の酸化銀酸化銅併含薄膜の表面皮膜を備えた構造としたことを特徴とするものである。
【００１６】
加えて、請求項６に記載の抗菌性金属製タワシは、金属を多数の薄板線状に加工して纏めた金属製タワシに所定量の水又は所定量のアルコール等の極性溶媒液に０．００１〜０．４５質量％の可溶性の硝酸銀、酢酸銀、過塩素酸銀等の銀イオンを含む銀塩類化合物粉末を添加溶解させた銀塩類溶解液と所定量の水又は所定量のアルコール等の極性溶媒液に０．００１〜０．１質量％の硝酸銅、臭化銅、塩化銅、ロダン銅等の銅イオンを含む銅塩類化合物粉末を溶解させた銅塩類溶解液とを混合した銀塩類銅塩類混合溶解液に塗布させ、該塗布させた金属製タワシを乾燥させ、該乾燥させた後に大気中で摂氏４４０度以上で加熱焼結させたことによる抗菌性の酸化銀酸化銅併含薄膜の表面皮膜を備えた構造としたことを特徴とするものである。
【００１７】
更には、請求項７に記載の抗菌性金属製タワシは、請求項１〜６のいずれか一項に記載の抗菌性金属製タワシにおいて、前記抗菌性金属製タワシを水が収容された水槽に内置して、該水槽の水の浄化用とする抗菌性の表面皮膜を備えた構造としたことを特徴とするものである。
【実施例】
【００１８】
即ち、本考案の抗菌性金属製タワシの実施例の金属製タワシは、鉄、ステンレス、真鍮等の金属を細い薄板状に加工し纏めたもので、各家庭や飲食店等の流しにはほぼ常備されており、必需品と成っているものであるが、使用後は隅に置かれるか、流しに取り付けられた台等の上に載置されてるものである。
【００１９】
そして、金属製タワシ１を所定量の水又は所定量のアルコール等の極性溶媒液に０．００１〜０．４５質量％の可溶性の硝酸銀、酢酸銀、過塩素酸銀等の銀イオンを含む銀塩類化合物粉末を添加溶解させた銀塩類溶解液に含浸させるものであり、金属製タワシ１は、ステンレス材を用いるのが好適であるが、鉄等の金属でも構わないものである。
【００２０】
次に、銀塩類溶解液に含浸させた金属製タワシ１を引き上げて乾燥させるものであるが、引き上げることにより被膜と成った銀塩類溶解液を自然乾燥又は加熱乾燥により乾燥させるものである。
【００２１】
次いで、乾燥させた金属製タワシ１を大気中で摂氏４４０度以上で加熱焼結させたことによる酸化銀薄膜の表面皮膜１ａとするものであり、表面皮膜１ａとした酸化銀薄膜は後述するように優れた抗菌性、抗カビ性を有すると共に、ＡｇＯ２  皮膜は財団法人日用品金属製品調査センターにおいての、鉛筆硬度試験では皮膜硬度が９Ｈ以上との結果に成ったものである。
【００２２】
本考案の抗菌性金属製タワシ１は、全体を前述のようにして形成した抗菌性、抗カビ性の酸化銀薄膜の表面皮膜１ａを備えた構造としたものである。
【００２３】
【表１】
0003139014.tif 000003
【００２４】
前記表１は財団法人日本食品分析センター、彩部研究所で実施したもので、生菌数測定結果のように、１０＜は完全死菌とされるもので、酸化銀薄膜を焼き付けた検体１は何れの菌やカビに対しても、短時間のうちに強い抗菌性と抗カビ性を有するものである。
【００２５】
そして、本考案の実施例２における抗菌性金属製タワシ１を形成するには、金属製タワシ１の表面に所定量の水又は所定量のアルコール等の極性溶媒液に０．００１〜０．４５質量％の可溶性の硝酸銀、酢酸銀、過塩素酸銀等の銀イオンを含む銀塩類化合物粉末を添加溶解させた銀塩類溶解液を塗布させるものである。
【００２６】
次いで、銀塩類溶解液を塗布させた金属製タワシ１を乾燥させるものであるが、塗布することにより被膜と成った銀塩類溶解液を自然乾燥又は加熱乾燥により乾燥させるものである。
【００２７】
更に、乾燥させた金属製タワシ１を大気中で摂氏４４０度以上で加熱焼結させたことによる酸化銀薄膜の表面皮膜１ａとした、抗菌性の酸化銀薄膜の表面皮膜１ａを備えた構造としたものであり、実施例１と酸化銀薄膜の形成する手段が相違するだけでその他は同様なものである。
【００２８】
また、本考案の実施例３及び実施例４における抗菌性金属製タワシ１は、実施例１の所定量のアルコール等の極性溶媒液に０．００１〜０．４５質量％の可溶性の硝酸銀、酢酸銀、過塩素酸銀等の銀イオンを含む銀塩類化合物粉末に代えて所定量の水又は所定量のアルコール等の極性溶媒液に０．００１〜０．１質量％の可溶性の硝酸銅、臭化銅、塩化銅、ロダン銅等の銅イオンを含む銅塩類化合物粉末を用いるものであり、他の部分は、前述と重複するので省略するものである。
【００２９】
更には、本考案の実施例５及び実施例６における抗菌性金属製タワシ１は、前述実施例１〜４の銀塩類溶解液と銅塩類溶解液とを混合して銀塩類銅塩類混合溶解液をえて、金属製タワシ１を含浸、又は、金属製タワシ１に塗布させたもので、他の部分は、前述と重複するので省略するものである。
【００３０】
また、本考案の実施例７における抗菌性金属製タワシは、水が収容された水槽に内置して、例えば、熱帯魚や金魚等の水槽の水質浄化用とするもので、水槽に入れておくだけ、抗菌性の表面皮膜を備えた構造としたことにより、強力に水を浄化し、水質を継続して維持することができ、掃除や水の交換を減少させるものである。
【産業上の利用可能性】
【００３１】
本考案の抗菌性金属製タワシは、家庭用又は業務用に利用でき、硬質の皮膜で優れた抗菌性と殺菌性と防カビ特性を有した金属製タワシを提供するもので、更には、水槽の水質浄化させることも可能なものである。
【図面の簡単な説明】
【００３２】
【図１】図１は本考案の抗菌性金属製タワシの実施例の平面図である。
【図２】図２は本考案の抗菌性金属製タワシの実施例の断面図である。
【符号の説明】
【００３３】
１      金属製タワシ
１ａ    表面皮膜
【図１】
0003139014.tif 000004
【図２】
0003139014.tif 000005